(57)【特許請求の範囲】
【請求項１】
アルミニウム原子である中心原子に、３の官能基が結合してなる化合物であって、
前記３の官能基が、炭素数１以上１２以下のアルキル基、炭素数１以上１２以下のアルコキシ基、炭素数２以上１３以下のアシロキシ基、オキセタン環を有するアルコール残基、カルビノール変性シリコーン残基、カルボン酸変性シリコーン残基、シラノール変性シリコーン残基及び炭素数１以上１２以下のポリオール残基からそれぞれ独立に選択され、
前記化合物が、１分子中に少なくとも１つのオキセタン環を有するアルコール残基を有し、
前記オキセタン環を有するアルコール残基におけるオキセタン環を有するアルコールが、下記一般式（１）で表されるアルコールであり、
前記官能基が２官能以上である場合には、複数の前記中心原子と結合して、２以上の中心原子を含む化合物を形成していてもよい、化合物。
【化１】
0006438776.tif 000008
［一般式（１）中、Ｒ１は炭素数１以上１２以下の直鎖状、分岐状又は環状のアルキレン基を表し、Ｒ２は炭素数１以上１２以下の直鎖状、分岐状又は環状のアルキル基を表す。］
【請求項２】
請求項１に記載の化合物を含む乾燥剤。
【請求項３】
一対の基板が封止シール剤により封止された封止構造であって、
前記封止構造内に請求項２に記載の乾燥剤を備える封止構造。
【請求項４】
素子基板と、前記素子基板に対して対向配置された封止基板と、前記素子基板上に設けられた、有機層が一対の電極により挟持されてなる積層体と、前記素子基板及び前記封止基板の外周部を封止する封止シール剤とを有する有機ＥＬ素子であって、
封止された空間が請求項２に記載の乾燥剤により充填されている有機ＥＬ素子。
【発明の詳細な説明】
【技術分野】
【０００１】
本発明は、化合物、並びにこれを用いた乾燥剤、封止構造及び有機ＥＬ素子に関する。
【背景技術】
【０００２】
近年、有機ＥＬ(Electroluminescence)素子を用いた発光デバイスである有機ＥＬディスプレイや有機ＥＬ照明についての研究開発が活発に行われている。有機ＥＬ素子は、有機発光材料を含む薄膜である有機層を一対の電極の間に挟んだ構造を有している。有機ＥＬ素子は、薄膜に正孔（ホール）及び電子を注入して再結合させることにより励起子（エキシトン）を生成させ、この励起子が失活する際の光の放出（蛍光又は燐光）を利用する自発光素子である。
【０００３】
有機ＥＬ素子の最大の課題は耐久性の改善であり、中でもダークスポットと呼ばれる有機層の非発光部の発生とその成長の防止が最も大きな課題となっている。ダークスポットの直径が数１０μｍに成長すると目視で非発光部が確認できるようになる。ダークスポットの主原因としては、水分及び酸素の影響が大きく、特に水分は極めて微量でも大きな影響を及ぼすことが知られている。
【０００４】
そこで、有機ＥＬ素子への水分及び酸素の浸入を防止する方法が種々検討されている。例えば、特許文献１では、有機層が積層されている有機ＥＬ素子の外周に、吸着剤を含有した不活性液体からなる封止層を設ける方法が提案されている。
【０００５】
また、有機層の物理的な保護や放熱性の向上等を目的として、有機ＥＬ素子の気密容器内に充填剤を充填する充填封止構造が提案されており、さらには充填剤として乾燥剤を含むものも提案されている。例えば、特許文献２では、乾燥剤である所定の構造を有する有機金属化合物を、シリコーン等の粘性置換材料とともに充填剤として用いる方法が開示されている。また、特許文献３では、所定の構造を有する有機金属化合物を水分捕獲剤として用いることが開示されている。
【先行技術文献】
【特許文献】
【０００６】
【特許文献１】特開平０９−０３５８６８号公報
【特許文献２】特開２０１３−１７６７５１号公報
【特許文献３】特開２０１４−１４０７９７号公報
【発明の概要】
【発明が解決しようとする課題】
【０００７】
ところで、充填封止構造の有機ＥＬ素子等の乾燥剤として用いられる従来の有機金属化合物は、有機ＥＬ素子における有機層を溶解する性質がある。充填封止構造の有機ＥＬ素子においては、アルミニウム等から形成される電極と乾燥剤が接するため、乾燥剤が有機層と直接接することは稀であるが、乾燥剤が有機層と接触した場合には有機層の溶解を引き起こす可能性がある。有機層の溶解は、ダークスポットの発生原因になり、デバイスのリーク不良となるため、乾燥剤としては有機層の溶解を抑制することが可能なものを用いることが望ましい。
【０００８】
本発明は、上記事情を鑑みてなされたものであり、充分な捕水性を有し、且つ乾燥剤として用いたときに有機層の溶解を抑制することが可能な化合物、並びにこの化合物を用いた乾燥剤、封止構造及び有機ＥＬ素子を提供することを目的とする。
【課題を解決するための手段】
【０００９】
本発明は、アルミニウム原子、チタン原子、ケイ素原子及びホウ素原子から選択される中心原子に、３又は４の官能基が結合してなる化合物であって、上記３又は４の官能基が、炭素数１以上１２以下のアルキル基、炭素数１以上１２以下のアルコキシ基、炭素数２以上１３以下のアシロキシ基、オキセタン環を有するアルコール残基、カルビノール変性シリコーン残基、カルボン酸変性シリコーン残基、シラノール変性シリコーン残基及び炭素数１以上１２以下のポリオール残基からそれぞれ独立に選択され、上記化合物が、１分子中に少なくとも１つのオキセタン環を有するアルコール残基を有し、上記官能基が２官能以上である場合には、複数の上記中心原子と結合して、２以上の中心原子を含む化合物を形成していてもよい、化合物を提供する。
【００１０】
上記化合物は充分な捕水性を有する。さらに、上記化合物を乾燥剤として用いることにより、有機層の溶解を抑制することが可能となる。この理由は、全ての化合物が重合により固定化され、有機層を溶解させる原因となる液状成分が自由に移動できなくなるためだと考えている。また、上記化合物は、高い硬化性により弾性を有し、物理強度を高めることができる。これにより、有機ＥＬ素子等へのダメージを抑制することができる。
【００１１】
本発明はまた、上記化合物を含む乾燥剤を提供する。
【００１２】
本発明はまた、一対の基板が封止シール剤により封止された封止構造であって、封止構造内に上記乾燥剤を備える封止構造を提供する。
【００１３】
本発明はまた、素子基板と、上記素子基板に対して対向配置された封止基板と、上記素子基板上に設けられた、有機層が一対の電極により挟持されてなる積層体と、上記素子基板及び上記封止基板の外周部を封止する封止シール剤と、を備える有機ＥＬ素子であって、封止された空間が上記乾燥剤により充填されている有機ＥＬ素子を提供する。
【発明の効果】
【００１４】
本発明によれば、捕水性に優れ、且つ乾燥剤として用いたときに有機層の溶解を抑制することが可能な化合物、並びにこの化合物を用いた乾燥剤、封止構造及び有機ＥＬ素子を提供することができる。
【図面の簡単な説明】
【００１５】
【図１】図１は、本発明の一実施形態に係る有機ＥＬ素子の構成を示す模式断面図である。
【図２】図２は、本発明の一実施形態に係る有機ＥＬ素子の製造工程を示す模式断面図である。
【図３】図３は、８５℃環境保管試験における経過時間と、有機層の溶解距離との関係を表すグラフである。
【発明を実施するための形態】
【００１６】
以下、本発明の一実施形態について説明するが、本発明はこれに限定されるものではない。
【００１７】
［化合物］
本実施形態の化合物は、アルミニウム原子、チタン原子、ケイ素原子及びホウ素原子から選択される中心原子に、３又は４の官能基が結合してなる化合物である。本実施形態の化合物は、中心原子がアルミニウム原子又はホウ素原子である場合、３の官能基が結合してなる化合物であり、中心原子がチタン原子又はケイ素原子である場合、４の官能基が結合してなる化合物である。中心原子は、アルミニウム原子であることが好ましい。
【００１８】
３又は４の官能基は、炭素数１以上１２以下のアルキル基、炭素数１以上１２以下のアルコキシ基、炭素数２以上１３以下のアシロキシ基、オキセタン環を有するアルコール残基、カルビノール変性シリコーン残基、カルボン酸変性シリコーン残基、シラノール変性シリコーン残基及び炭素数１以上１２以下のポリオール残基からそれぞれ独立に選択される。
【００１９】
炭素数１以上１２以下のアルキル基としては、例えば、直鎖状、分岐状又は環状のアルキル基が挙げられる。アルキル基としては、具体的には、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ネオペンチル基、ｎ−ヘキシル基、シクロヘキシル基、ｎ−ヘプチル基、ｎ−オクチル基、ノニル基、デカニル基、ドデカニル基が挙げられる。
【００２０】
炭素数１以上１２以下のアルコキシ基は、上述の炭素数１以上１２以下のアルキル基の末端に酸素原子が結合した基を表す。アルコキシ基としては、具体的には、例えば、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペンチルオキシ基、イソペンチルオキシ基、ｓｅｃ−ペンチルオキシ基、ネオペンチルオキシ基、ｎ−ヘキシルオキシ基、シクロヘキシルオキシ基、ｎ−ヘプチルオキシ基、ｎ−オクチルオキシ基、ノニルオキシ基、デカニルオキシ基、ドデカニルオキシ基が挙げられる。
【００２１】
炭素数２以上１３以下のアシロキシ基（アシルオキシ基）は、ＲＡ−（ＣＯ）−Ｏ−で表される基を表す。ＲＡとしては、例えば、上述の炭素数１以上１２以下のアルキル基が挙げられる。アシロキシ基としては、具体的には、例えば、アセチルオキシ基、エチルカルボニルオキシ基、プロピルカルボニルオキシ基が挙げられる。
【００２２】
オキセタン環を有するアルコール残基とは、オキセタン環を有するアルコールにおける１個又は複数のヒドロキシ基から水素原子を少なくとも１個除いて誘導される基を表す。本実施形態の化合物は、１分子中に少なくとも１つのオキセタン環を有するアルコール残基を有する。ここで、オキセタン環を有するアルコールとしては、例えば、下記一般式（１）で表されるものが挙げられる。
【化１】
0006438776.tif 000002
【００２３】
一般式（１）中、Ｒ１は炭素数１以上１２以下の直鎖状、分岐状又は環状のアルキレン基を表す。具体的には、例えば、メチレン基、エチレン基、トリメチレン基、プロピレン基、ブチレン基、ペンチレン基、ヘキシレン基、シクロヘキシレン基、ヘプチレン基、オクチレン基、ノニレン基、デカニレン基、ドデカニレン基等が挙げられる。なお、アルキレン基を構成する一部の炭素原子は、酸素原子で置換されていてもよい。
【００２４】
一般式（１）中、Ｒ２は炭素数１以上１２以下の直鎖状、分岐状又は環状のアルキル基を表し、Ｒ２としては、上述の炭素数１以上１２以下のアルキル基と同じものが例示できる。なお、アルキル基を構成する一部の炭素原子は、酸素原子で置換されていてもよい。
【００２５】
オキセタン環を有するアルコールとしては、例えば、３−メチル−３−ヒドロキシメチルオキセタン、３−エチル−３−ヒドロキシメチルオキセタン、３−プロピル−３−ヒドロキシメチルオキセタン、３−ブチル−３−ヒドロキシメチルオキセタン、３−ヘキシル−３−ヒドロキシメチルオキセタン、３−オクチル−３−ヒドロキシメチルオキセタン、３−デシル−３−ヒドロキシメチルオキセタン、３−ドデシル−３−ヒドロキシメチルオキセタン、３−フェニル−３−ヒドロキシメチルオキセタンが挙げられる。
【００２６】
オキセタン環を有するアルコールは、従来公知のものを用いることができ、また、市販品をそのまま用いることもできる。好適な市販品としては、例えば、ＯＸＴ−１０１（製品名、東亞合成株式会社）が挙げられる。
【００２７】
カルビノール変性シリコーン残基とは、カルビノール変性シリコーンにおける１又は２個のヒドロキシ基から水素原子を少なくとも１個除いて誘導される基を表す。ここで、カルビノール変性シリコーンとは、シロキサン骨格の片末端又は両末端にカルビノール基が導入されたものを表す。カルビノール変性シリコーンとしては、例えば、下記一般式（２）及び（３）で表されるものが挙げられる。
【化２】
0006438776.tif 000003
【００２８】
一般式（２）及び（３）中、Ｒ３は、それぞれ独立して、炭素数１〜４のアルキル基を表す。Ｒ３としては、例えば、メチル基、エチル基、ｎ−プロピル基、イソプロピル基、ｎ−ブチル基、イソブチル基、ｓｅｃ−ブチル基、ｔｅｒｔ−ブチル基が挙げられる。Ｒ３は、メチル基であることが好ましい。
【００２９】
一般式（２）及び（３）中、Ｒ４は、それぞれ独立して、２価の有機基を表す。２価の有機基としては、例えば、炭素数１以上１２以下の直鎖状、分岐状又は環状のアルキレン基が挙げられる。なお、２価の有機基を構成する一部の炭素原子は、酸素原子で置換されていてもよい。また、２価の有機基を構成する一部の水素原子はさらにヒドロキシ基で置換されていてもよい。
【００３０】
一般式（２）及び（３）中、ｎは、例えば、官能基当量（ｇ／ｍｏｌ）が３００〜６０００となるように、設定することができる。
【００３１】
カルビノール変性シリコーンは、従来公知のものを用いることができ、また、市販品をそのまま用いることもできる。好適な市販品としては、例えば、ＫＦ−６００１〜ＫＦ−６００３、Ｘ−２２−１７０ＢＸ、Ｘ−２２−１７０ＤＸ、Ｘ−２２−１７６ＤＸ、Ｘ−２２−１７０ＧＸ−Ａ（製品名、いずれも信越化学工業株式会社）が挙げられる。
【００３２】
カルボン酸変性シリコーン残基とは、カルボン酸変性シリコーンにおける１又は２個のカルボキシ基から水素原子を少なくとも１個除いて誘導される基を表す。ここで、カルボン酸変性シリコーンとは、シロキサン骨格の片末端又は両末端にカルボキシ基が導入されたものを表す。カルボン酸変性シリコーンとしては、例えば、下記一般式（４）及び（５）で表されるものが挙げられる。
【化３】
0006438776.tif 000004
【００３３】
一般式（４）及び（５）中、Ｒ５は、それぞれ独立して、炭素数１〜４のアルキル基を表す。その具体例としては、上述のＲ３と同じものが挙げられる。また、Ｒ６は、それぞれ独立して、２価の有機基を表す。その具体例としては、上述のＲ４と同じものが挙げられる。
【００３４】
一般式（４）及び（５）中、ｎは、例えば、官能基当量（ｇ／ｍｏｌ）が１０００〜３０００となるように、設定することができる。
【００３５】
カルボン酸変性シリコーンは、従来公知のものを用いることができ、また、市販品をそのまま用いることもできる。好適な市販品としては、例えば、Ｘ−２２−３７１０、Ｘ−２２−１６２Ｃ（製品名、いずれも信越化学工業株式会社）が挙げられる。
【００３６】
シラノール変性シリコーン残基とは、シラノール変性シリコーンにおける１又は２個のヒドロキシ基から水素原子を少なくとも１個除いて誘導される基を表す。ここで、シラノール変性シリコーンとは、シロキサン骨格の片末端又は両末端にケイ素原子上にヒドロキシ基が導入されたものを表す。シラノール変性シリコーンとしては、例えば、下記一般式（６）及び（７）で表されるものが挙げられる。
【化４】
0006438776.tif 000005
【００３７】
一般式（６）及び（７）中、Ｒ７は、それぞれ独立して、炭素数１〜４のアルキル基を表す。その具体例としては、上述のＲ３と同じものが挙げられる。
【００３８】
一般式（６）及び（７）中、ｎは、例えば、官能基当量（ｇ／ｍｏｌ）が１００〜３０００となるように、設定することができる。
【００３９】
シラノール変性シリコーンは、従来公知のものを用いることができ、また、市販品をそのまま用いることもできる。好適な市販品としては、例えば、Ｘ−２１−５８４１、ＫＦ−９７０１（製品名、いずれも信越化学工業株式会社）が挙げられる。
【００４０】
炭素数１以上１２以下のポリオール残基とは、ポリオールにおける２個以上のヒドロキシ基から水素原子を少なくとも１個除いて誘導される基を表す。ポリオールとしては、例えば、下記一般式（８）で表されるものが挙げられる。
【化５】
0006438776.tif 000006
【００４１】
一般式（８）中、Ｒ８は、炭素数１〜１２の直鎖状、分岐状又は環状のアルキレン基を表す。なお、炭素数１〜１２のアルキル基を構成する一部の炭素原子は、酸素原子で置換されていてもよい。また、アルキレン基を構成する一部の水素原子は、ヒドロキシ基で置換されていてもよい。ポリオールとしては、例えば、エチレングリコール、ジエチレングリコール、ジプロピレングリコールが挙げられる。
【００４２】
本実施形態の化合物は、複数の中心原子と結合して、２以上の中心原子を含む化合物を形成していてもよい。上記官能基がヒドロキシ基を２官能以上有する場合には、官能基の結合様式としては、例えば、以下の一般式（ｉ）〜（ｉｉｉ）で示される結合様式が挙げられる。なお、式中、Ｍは、アルミニウム原子、チタン原子、ケイ素原子又はホウ素原子を表す。ただし、Ｍ上の他の官能基については省略する。
【化６】
0006438776.tif 000007
【００４３】
本実施形態の化合物におけるオキセタン環を有するアルコール残基の比率は、官能基が３である場合、官能基の総数に対して、３３％以上であり、官能基が４である場合、官能基の総数に対して、２５％以上である。
【００４４】
本実施形態の化合物は、オキセタン環を有するアルコール残基以外の官能基として、粘度調整の観点から、カルビノール変性シリコーン残基を有することが好ましい。カルビノール変性シリコーン残基の比率は、官能基が３である場合、官能基の総数に対して、３３％以上であることが好ましく、官能基が４である場合、官能基の総数に対して、２５％以上であることが好ましい。また、カルビノール変性シリコーン残基の比率は、化合物全質量に対して、２５質量％以上であることが好ましく、５０質量％以上であることがより好ましい。
【００４５】
本実施形態の化合物によれば、捕水容量を、例えば、５質量％以上、好ましくは６質量％以上、より好ましくは７質量％以上、さらに好ましくは８質量％以上とすることができる。
【００４６】
［化合物の製造方法］
本実施形態の化合物は、例えば、アルミニウム原子、チタン原子、ケイ素原子及びホウ素原子から選択される中心原子を有する化合物又はその中心原子単体と、オキセタン環を有するアルコール及び任意の上記官能基に対応する他の成分と、を反応させることによって得ることができる。
上記官能基に対応する他の成分としては、炭素数１以上１２以下のアルコキシ基に対応するアルコール、炭素数２以上１３以下のアシロキシ基に対応するカルボン酸、カルビノール変性シリコーン、カルボン酸変性シリコーン、シラノール変性シリコーン、炭素数１以上１２以下のポリオールが挙げられる。
【００４７】
アルミニウム原子を有する化合物としては、例えば、アルミニウム  トリ−ｎ−ブトキシド、アルミニウム  トリ−ｓｅｃ−ブトキシド、アルミニウム  トリ−ｔｅｒｔ−ブトキシド、アルミニウム  トリ−ｎ−オクトキシド、アルミニウム  トリ−ｓｅｃ−オクトキシド、アルミニウム  トリ−ｎ−ドデコキシド、アルミニウム  トリ−ｓｅｃ−ドデコキシド、メチルジメトキシアルミニウムが挙げられる。チタン原子を有する化合物としては、例えば、チタン  テトラ−ｎ−ブトキシド、チタン  テトラ−ｓｅｃ−ブトキシド、チタン  テトラ−ｔｅｒｔ−ブトキシド、チタン  テトラ−ｎ−オクトキシド、チタン  テトラ−ｓｅｃ−オクトキシド、チタン  テトラ−ｎ−ドデコキシド、チタン  テトラ−ｓｅｃ−ドデコキシドが挙げられる。ケイ素原子を有する化合物としては、例えば、テトラ−ｎ−ブトキシシラン、テトラ−ｓｅｃ−ブトキシシラン、テトラ−ｔｅｒｔ−ブトキシシラン、テトラ−ｎ−オクトキシシラン、テトラ−ｓｅｃ−オクトキシシラン、テトラ−ｎ−ドデコキシシラン、テトラ−ｓｅｃ−ドデコキシシラン、メチルトリメトキシシランが挙げられる。ホウ素原子を有する化合物としては、例えば、ホウ酸  トリ−ｎ−ブチル、ホウ酸  トリ−ｓｅｃ−ブチル、ホウ酸  トリ−ｔｅｒｔ−ブチル、ホウ酸  トリ−ｎ−オクトキシド、ホウ酸  トリ−ｓｅｃ−オクトキシド、ホウ酸  トリ−ｎ−ドデコキシド、ホウ酸  トリ−ｓｅｃ−ドデコキシドが挙げられる。
【００４８】
アルミニウム原子、チタン原子、ケイ素原子及びホウ素原子から選択される中心原子を有する化合物又はその中心原子単体は、１種を単独で用いてもよく、２種以上を組み合わせて用いてもよいが、１種を単独で用いることが好ましい。
【００４９】
オキセタン環を有するアルコールは、１種を単独で用いてもよく、２種以上を組み合わせて用いてもよい。
【００５０】
炭素数１以上１２以下のアルコキシ基に対応するアルコール、炭素数２以上１３以下のアシロキシ基に対応するカルボン酸、カルビノール変性シリコーン、カルボン酸変性シリコーン、シラノール変性シリコーン又は炭素数１以上１２以下のポリオールを反応させる場合、異なる種類の２種以上を組み合わせて用いてもよく、同一種類の２種以上を組み合わせて用いてもよい。
【００５１】
アルミニウム原子、チタン原子、ケイ素原子及びホウ素原子から選択される中心原子を有する化合物又はその中心原子単体と、オキセタン環を有するアルコールと、を反応させるときの比率は、中心原子を有する化合物又はその中心原子単体１モルに対して、オキセタン環を有するアルコールを少なくとも１モルとすることが好ましい。このようにすることによって、１分子中に少なくとも１つのオキセタン環を有するアルコール残基を有する化合物を得ることができる。
【００５２】
炭素数１以上１２以下のアルコキシ基に対応するアルコール、炭素数２以上１３以下のアシロキシ基に対応するカルボン酸、カルボン酸変性シリコーン、シラノール変性シリコーン又は炭素数１以上１２以下のポリオールを反応させる場合は、これらを任意の比率で混合し反応させてもよい。
【００５３】
反応条件は、用いる原料に合わせて適宜選択することができるが、無溶媒又は溶媒存在下、室温（例えば、２５℃）〜１５０℃で０．５〜４８時間撹拌することができる。また、反応終了後、揮発成分を減圧留去することができる。
【００５４】
［乾燥剤］
本実施形態の乾燥剤は、上述の化合物を含む。
【００５５】
本実施形態の乾燥剤は、本発明の効果が阻害されない範囲で、上述の化合物以外のその他の成分を含むことができる。その他の成分としては、例えば、ジメチルシリコーン、メチルフェニルシリコーン、アルキル変性シリコーン、ポリエーテル変性シリコーン、フルオロシリコーン等のシリコーン、２−エチルヘキシルオキセタン、３−エチル−３｛［（３−エチルオキセタン−３−イル）メトキシ］メチル｝オキセタン、キシリレンビスオキセタン等のオキセタン環を有する化合物（ただし、オキセタン環を有するアルコールを除く。）などの粘度調整剤、従来から公知の乾燥剤である酸化カルシウム等の化学吸着剤、ゼオライト、シリカゲル等の物理吸着剤が挙げられる。
【００５６】
粘度調整剤の含有割合は、例えば、上述の化合物の質量に対して、０．０５〜２０倍とすることができる。
【００５７】
本実施形態の乾燥剤は、例えば、ディスペンスによる塗布法、ＯＤＦ（Ｏｎｅ  Ｄｒｏｐ  Ｆｉｌｌ）法、スクリーン印刷法、スプレー法、ホットメルト法等により対象に適用することができる。ディスペンスによる塗布法を適用する場合には、乾燥剤の粘度は１〜５０００Ｐａ・ｓであることが好ましく、１〜１０００Ｐａ・ｓであることがより好ましく、１〜３００Ｐａ・ｓであることがより好ましい。また、ＯＤＦ法を適用する場合には、乾燥剤の粘度は０．１〜１Ｐａ・ｓであることが好ましい。
【００５８】
［封止構造］
本実施形態の封止構造は、一対の基板が封止シール剤により封止された封止構造であって、封止構造内に上記乾燥剤を備える。乾燥剤は、封止された空間の一部、例えば基板上の所定の箇所のみに適用されていてもよく、封止された空間を充填していてもよい。
【００５９】
本実施形態の封止構造は、水分の影響を受けやすいデバイスを封入する際に特に好適に利用することができる。このようなデバイスとしては、例えば有機ＥＬ素子、有機半導体、有機太陽電池等の有機電子デバイスが挙げられる。
【００６０】
［有機ＥＬ素子］
以下、図１に基づいて、本発明の有機ＥＬ素子の一実施形態について説明する。
本実施形態の有機ＥＬ素子１は、素子基板２と、素子基板２に対して対向配置された封止基板３と、素子基板２上に設けられた、有機層４が一対の電極５及び６により挟持されてなる積層体と、素子基板２及び封止基板３の外周部を封止する封止シール剤８と、封止された空間を充填する充填剤７とから構成される充填封止構造の有機ＥＬ素子である。充填剤７は、上記本実施形態の乾燥剤である。
【００６１】
有機ＥＬ素子１において、充填剤７以外の要素に関しては従来公知のものを適用することができるが、その一例を以下で簡単に説明する。
【００６２】
素子基板２は、絶縁性及び透光性を有する矩形状のガラス基板からなり、この素子基板２上には、透明導電材であるＩＴＯ(Indium Tin Oxide)によって陽極（電極）５が形成されている。この陽極５は、例えば真空蒸着法、スパッタ法等のＰＶＤ(Physical Vapor Deposition)法により素子基板２上に成膜されるＩＴＯ膜をフォトレジスト法によるエッチングで所定のパターン形状にパターニングすることにより形成される。電極としての陽極５の一部は、素子基板２の端部まで引き出された駆動回路（図示せず）に接続される。
【００６３】
陽極５の上面には、例えば、真空蒸着法、抵抗加熱法等のＰＶＤ法により、有機発光材料を含む薄膜である有機層４が積層されている。有機層４は、単一の層から形成されていてもよく、機能の異なる複数の層から形成されていてもよい。本実施形態における有機層４は、陽極５側から順に、ホール注入層４ａ、ホール輸送層４ｂ、発光層４ｃ及び電子輸送層４ｄが積層された４層構造である。ホール注入層４ａは、例えば数１０ｎｍの膜厚の銅フタロシアニン（ＣｕＰｃ）から形成される。ホール輸送層４ｂは、例えば数１０ｎｍの膜厚のbis[N-(1-naphthyl)-N-phenyl]benzidine（α−ＮＰＤ）から形成される。発光層４ｃは、例えば数１０ｎｍの膜厚のトリス（８−キノリノラト）アルミニウム（Ａｌｑ３）から形成される。電子輸送層４ｄは、例えば数ｎｍの膜厚のフッ化リチウム（ＬｉＦ）から形成される。そして、陽極５、有機層４及び後述する陰極６がこの順で積層された積層体により、発光部が形成されている。
【００６４】
有機層４（電子輸送層４ｄ）の上面には、真空蒸着法等のＰＶＤ法により、金属薄膜である陰極（電極）６が積層されている。金属薄膜の材料としては、例えばＡｌ、Ｌｉ、Ｍｇ、Ｉｎ等の仕事関数の小さい金属単体やＡｌ−Ｌｉ、Ｍｇ−Ａｇ等の仕事関数の小さい合金などが挙げられる。陰極６は、例えば数１０ｎｍ〜数１００ｎｍ（好ましくは５０ｎｍ〜２００ｎｍ）の膜厚で形成される。陰極６の一部は、素子基板２の端部まで引き出されて駆動回路（図示せず）に接続される。
【００６５】
封止基板３は、有機層４を挟んで素子基板２と対向するように配置され、素子基板２及び封止基板３の外周部は、封止シール剤８により封止されている。封止シール剤としては例えば紫外線硬化樹脂を用いることができる。さらに、封止された空間には、本実施形態の乾燥剤である充填剤７が充填されている。これにより、有機層４等が保護されている。
【００６６】
なお、上記有機ＥＬ素子は、素子基板側から光を取り出すボトムエミッション型の有機ＥＬ素子であるが、本発明の有機ＥＬ素子は封止基板側から光を取り出すトップエミッション型の有機ＥＬ素子であってもよい。トップエミッション型の有機ＥＬ素子も、従来公知の方法により製造することができるが、封止基板３として透光性を有するものを用いるとともに、陰極６として透明電極を用いる、又は陽極５と陰極６の位置を入れ替える等といった変更が必要となる。本実施形態の乾燥剤は透光性に優れ、且つ捕水後もひび割れを起こさず非透明化しないため、このトップエミッション型の有機ＥＬ素子に特に好適に使用することができる。
【００６７】
［有機ＥＬ素子の製造方法］
以下、図２に基づいて、上記有機ＥＬ素子の製造工程、特に封止工程について説明する。
【００６８】
まず、素子基板２上に有機層４等（電極は図示せず）が積層された積層体を準備する（図２（ａ））。
【００６９】
次に、別途準備した封止基板３上に、封止される空間に充填可能な容量の本実施形態の乾燥剤を、ディスペンサで塗布する。さらに、封止基板３上に塗布した乾燥剤を囲むように封止シール剤８をディスペンサで塗布する（図２（ｂ））。これらの作業は、露点−７６℃以下の窒素で置換されたグローブボックス中で行うことが好ましい。
【００７０】
次に、有機層４等が積層された素子基板２と封止基板３とを貼り合わせる（図２（ｃ））。貼り合わせた基板をＵＶ照射及び８０℃程度の加熱により封止することにより、本実施形態の有機ＥＬ素子が製造される（図２（ｄ））。
【実施例】
【００７１】
以下、本発明について実施例を挙げてより具体的に説明する。ただし、本発明はこれら実施例に限定されるものではない。
【００７２】
本実施例において、捕水容量は、以下のように計算によって求めた。
【００７３】
（捕水容量）
以下の式に基づいて捕水容量を算出した。
捕水容量［質量％］＝捕水量［ｇ］／乾燥剤の全質量［ｇ］×１００
捕水量は、中心原子を有する化合物又はその中心原子単体の物質量［ｍｏｌ］と水の分子量［ｇ／ｍｏｌ］と中心原子の価数との積から求めることができる。
例えば、実施例１−１における捕水容量は以下の式に基づいて算出した。
捕水量［ｇ］＝アルミニウム  トリ−ｓｅｃ−ブトキシドの物質量［ｍｏｌ］×水の分子量［ｇ／ｍｏｌ］×アルミニウムの価数
＝０．１６３ｍｏｌ×１８．０ｇ／ｍｏｌ×３
＝８．８０ｇ
捕水容量［質量％］＝８．８０ｇ／９６．３ｇ×１００＝９．１質量％
【００７４】
［乾燥剤の調製］
（実施例１−１）
ナスフラスコに、アルミニウム  トリ−ｓｅｃ−ブトキシド４０．０ｇ、３−エチル−３−ヒドロキシメチルオキセタン２８．３ｇ、片末端型カルビノール変性シリコーン（官能基当量２８００ｇ／ｍｏｌ）２４．０ｇ及び両末端型カルビノール変性シリコーン（官能基当量９０３ｇ／ｍｏｌ）２４．０ｇを加え、室温（２５℃）で０．５時間撹拌を行った。揮発成分を４０℃、３００Ｐａで減圧留去することによって、透明液体の乾燥剤９６．３ｇを得た。得られた乾燥剤の捕水容量は、９．１質量％であった。
【００７５】
（実施例１−２）
ナスフラスコに、アルミニウム  トリ−ｓｅｃ−ブトキシド６０．１ｇ、３−エチル−３−ヒドロキシメチルオキセタン５６．６ｇ、３−エチル−３｛［（３−エチルオキセタン−３−イル）メトキシ］メチル｝オキセタン３４．５ｇ、を加え、室温２５℃で０．５時間撹拌を行った。揮発成分を４０℃、３００Ｐａで減圧留去することによって、透明液体の乾燥剤１１５．１ｇを得た。得られた乾燥剤の捕水容量は、１１．３質量％であった。
【００７６】
（実施例１−３）
ナスフラスコに、アルミニウム  トリ−ｓｅｃ−ブトキシド５０．０ｇ、３−エチル−３−ヒドロキシメチルオキセタン２３．７ｇ、３−エチル−３｛［（３−エチルオキセタン−３−イル）メトキシ］メチル｝オキセタン８．６ｇ、両末端型カルビノール変性シリコーン（官能基当量９０３ｇ／ｍｏｌ）１８．３ｇを加え、室温２５℃で０．５時間撹拌を行った。揮発成分を４０℃、３００Ｐａで減圧留去することによって、透明液体の乾燥剤６６．８ｇを得た。得られた乾燥剤の捕水容量は、１２．９質量％であった。
【００７７】
（比較例１−１）
トリス（モノメチルポリエチレングリコキシ）アルミニウムの合成を行った。２００ｍＬの三口フラスコに、アルミニウム  トリイソプロキシド４．１７ｇ及びヘプタン６８ｇを加え、撹拌した。さらに、モノメチルポリエチレングリコール（製品名：ユニオックスＭ−４００、日油株式会社製）２４．６ｇを加え、８０℃で３０分間撹拌した。この温度を保ちながら、少しずつ減圧し、揮発成分を留去し、最終的に２６６Ｐａにて減圧処理した。無色透明液体として、トリス（モノメチルポリエチレングリコキシ）アルミニウム２４．９ｇを得た。得られたアルミニウム化合物の捕水容量は、４．４質量％であった。
【００７８】
（比較例１−２）
グローブボックス中で、ポリエチレングリコール＃４００ジメタクリレート（製品名：９Ｇ、新中村化学工業株式会社製）８０質量部に、比較例１のアルミニウム化合物２０質量部を添加して均一な溶液とした後、この溶液に、ジメチル−２，２’−アゾビス（２−メチルプロピオネート）０．５質量部を加えて乾燥剤を得た。得られた乾燥剤の捕水容量は、０．９質量％であった。
【００７９】
（比較例１−３）
有機アルミニウム化合物であるアルミニウムオキサイドオクチレートオリゴマーの４８％溶液（商品名：オリープＡＯＯ、ホープ製薬株式会社製）及びシリコーン（ジメチルシリコーン、商品名：ＴＳＦ４５１−１００、モメンティブ・パフォーマンス・マテリアルズ・ジャパン合同会社製）を用いた。これらを有機アルミニウム化合物が８５質量％、シリコーンが１５質量％となるように秤量し、ナスフラスコ内で混合、撹拌を行った。揮発成分を減圧留去することによって、乾燥剤を得た。得られた乾燥剤の捕水容量は、７質量％であった。
【００８０】
実施例１−１〜１−３の乾燥剤と比較例１−１〜１−３の乾燥剤とを対比すると、捕水容量において、前者の乾燥剤の方が後者の乾燥剤よりも優れていることが分かった。
【００８１】
［８５℃環境保管試験］
（実施例２）
まず、素子基板上に、透明性を有する導電材料としてＩＴＯによる陽極を１４０ｎｍの膜厚でスパッタ法により成膜し、さらにフォトレジスト法によるエッチングで所定パターン形状にパターニングし、陽極を形成した。
次に、陽極の上面に、抵抗加熱法により７０ｎｍの膜厚で形成されたホール注入層としての銅フタロシアニン（ＣｕＰｃ）と、ホール注入層の上面に３０ｎｍの膜厚で成膜されたホール輸送層としてのBis[N-(1-naphthyl)-N-phenyl]benzidine（α−ＮＰＤ）と、ホール輸送層の上面に５０ｎｍの膜厚で成膜される発光層としてのトリス（８−キノリノラト）アルミニウム（Ａｌｑ３）を成膜した。さらに、発光層の上面に７ｎｍの膜厚で成膜される電子輸送層としてのフッ化リチウム（ＬｉＦ）を成膜し、さらに陰極としてアルミニウムを１５０ｎｍの膜厚で物理蒸着した。
次に、露点−７６℃以下の窒素で置換されたグローブボックス中で、封止基板上に、実施例１−１の乾燥剤を予め計測した容器内に充填可能な容量だけディスペンスによって塗布した。次に、封止基板上に充填した乾燥剤を囲むように紫外線硬化型樹脂からなる封止シール剤をディスペンスによって塗布した。
そして、陽極、有機層及び陰極を積層した素子基板と封止基板とを貼り合わせた後、紫外線照射及び８０℃の加熱により封止し、気密容器内に乾燥剤（実施例１−１の乾燥剤）が充填された充填封止構造の有機ＥＬ素子を得た。有機ＥＬ素子の陰極にレーザーで孔を設け、８５℃の条件下に放置し、有機層の溶解距離を光学顕微鏡で観察した。なお、溶解距離とは、孔の中心から有機層の溶解が発生した部分の端までの距離を示す。
【００８２】
（比較例２）
実施例１−１の乾燥剤に代えて、比較例１−３の乾燥剤を用いた以外は、実施例２と同様にして、有機ＥＬ素子を得た。有機ＥＬ素子の陰極にレーザーで孔を設け、８５℃の条件下に放置し、有機層の溶解距離を光学顕微鏡で観察した。
【００８３】
８５℃環境保管試験における経過時間と、有機層の溶解距離との関係を図３に示す。白丸プロットは、実施例１−１の乾燥剤を用いたときの溶解距離を示す。黒四角プロットは、比較例１−３の乾燥剤を用いたときの溶解距離を示す。図３より、実施例１−１の乾燥剤を用いた場合の方が、比較例１−３の乾燥剤を用いた場合より、溶解距離が小さく、有機層の溶解を抑制できることが分かった。
【符号の説明】
【００８４】
１…有機ＥＬ素子、２…素子基板、３…封止基板、４…有機層、４ａ…ホール注入層、４ｂ…ホール輸送層、４ｃ…発光層、４ｄ…電子輸送層、５…陽極、６…陰極、７…充填剤、８…封止シール剤。
【図１】
0006438776.tif 000009
【図２】
0006438776.tif 000010
【図３】
0006438776.tif 000011